ЗАЩИТНОЕ ПОКРЫТИЕ

1. Защитное покрытие, включающее по меньшей мере два слоя полимерных нановолокон, скрепленных радиопрозрачным материалом, с нанесенной на каждый слой вакуумным распылением пленкой из гидрогенизированного углерода с вкрапленными в него частицами ферромагнитного или ферримагнитного материала, содержание частиц которого составляет от 0,5-10 мас.% в пленке, нанесенной на внешний слой полимерных нановолокон, до 80-100 мас.% в пленке, нанесенный на слой полимерных нановолокон, прилегающий к защищаемой поверхности, при этом направление полимерных нановолокон одного слоя составляет с направлением полимерных нановолокон смежного слоя угол f, равный 180°/N, где N - число слоев полимерных нановолокон.
2. Защитное покрытие по п.1, отличающееся тем, что слои полимерных нановолокон, скрепленных радиопрозрачным материалом, с нанесенной на каждый слой вакуумным распылением пленкой из гидрогенизированного углерода с вкрапленными в него частицами ферримагнитного или ферримагнитного материала, закреплены на подложке из тканого или нетканого материала.
3. Защитное покрытие по п.1, отличающееся тем, что по меньшей мере два слоя полимерных нановолокон, скрепленных радиопрозрачным материалом, с нанесенной на каждый слой вакуумным распылением пленкой из гидрогенизированного углерода с вкрапленными в него частицами ферримагнитного или ферримагнитного материала, закреплены на подложках из тканого или нетканого материала.
4. Защитное покрытие по п.1, отличающееся тем, что в качестве радиопрозрачного материала введен клеящий состав на основе синтетических каучуков и синтетических смол.
5. Защитное покрытие по п.1, отличающееся тем, что упомянутая пленка нанесена на одну сторону каждого слоя полимерных нановолокон.
6. Защитное покрытие по п.1, отличающееся тем, что упомянутая пленка нанесена на две стороны каждого слоя полимерных нановолокон.
7. Защитное покрытие по п.1, отличающееся тем, что в качестве ферромагнитного материала введен кобальт.
8. Защитное покрытие по п.1, отличающееся тем, что в качестве ферромагнитного материала введен никель.
9. Защитное покрытие по п.1, отличающееся тем, что в качестве ферромагнитного материала введено железо.
10. Защитное покрытие по п.1, отличающееся тем, что в качестве ферромагнитного материала введен сплав, содержащий кобальт, никель, железо при следующем содержании компонентов, мас.%:
кобальт
10-80
железо
10-45
никель
10-45
2
4
11. Защитное покрытие по п.1, отличающееся тем, что в качестве ферримагнитного материала введен кобальтовый феррит CoFeO.
2
4
12. Защитное покрытие по п.1, отличающееся тем, что в качестве ферримагнитного материала введен никелевый феррит NiFeO.
2
4
13. Защитное покрытие по п.1, отличающееся тем, что в качестве ферримагнитного материала введен марганцевый феррит MnFeO.
2
4
2
4
2
4
14. Защитное покрытие по п.1, отличающееся тем, что в качестве ферримагнитного материала введен твердый раствор из кобальтового феррита CoFeO, никелевого феррита NiFeO и марганцевого феррита MnFeO при следующем содержании компонентов, мас.%:
кобальтовый феррит CoFe<sub>2</sub>O<sub>4</sub>
10-80
никелевый феррит NiFe<sub>2</sub>O<sub>4</sub>
10-45
марганцевый феррит MnFe<sub>2</sub>O<sub>4</sub>
10-45